FR 2001739 A1 19691003 FR 6903150 A 19690211 La présente invention a pour objet un procédé d'affinage de fonte phospho reuse dans un convertisseur à fond plein que lton fait tourner autour de son axe longitudinal en position horizontale ou inclinée sur l'horizontal pendant au moins une partie de l'opération. Ce procédé est habituellement exécute en deux phases séparées par une opé ration de décrassage. Afin de supprimer ce decrassage, réduire la durée du traitement et augmenter la mise au mille de mitrailles, on a déjà imagin6 de mettre ce procédé en oeurre en une seule phase, ce qui n'allait pas sans présenter certains incon ténients parmi lesquels on peut citer le fait que l'on ne peut obtenir simul tanément une teneur suffisamment basse en P dans l'acier pour éviter des déclassements, et une teneur en Fe suffisamment faible dans la scorie, pour lui conserver une valeur marchande indiscutable. Les memes demanderesses ont cependant réussi a mettre au point un procédé en une seule phase permettant d'éviter ces inconvénients. Suivant ce procédé, on maintient d'abord le convertisseur fixe avec son axe longitudinal en position sensiblement verticale et on souffle de l'oxygène en présence de matiAres scorifiantes jusqu'à ce que la teneur de l'acier en carbone soit inférieure à 0,3% et en phosphore inferieure à 0,1%, on décrasse a ce mosent-là une scorie contenant une quantité de P205 supérieure à 14% et une qnsntitd de fer inférieure à 16%, on fait ensuite tourner ledit convertisseur autour de son axe longitudinal en position horizontale ou inclinée sur l'horizontal pendant une faible durée comprise entre 7 et 4 minutes au cours de laquelle on ajoute une quantité de chaux comprise entre 5 et 30 kg par tonne de fonte et on insuffle une quantité d'oxygène inférieure à 10 m3 par tonne de fonte. La présente invention a pour objet de révéler un procddé permettant égale- ment d'obtenir de l'acier en une seule phase, tout en accentuant encore les avantages obtenus au moyen du procédé ci-dessus décrit. Le procédé, objet de la présente invention, dans lequel on affine de la fonte phosphoreuse dans un convertisseur à fond plein, pouvant tourner autour de son axe longitudinal, par insufflation par le haut d'oxygène dans le bain, ledit oxygène pouvant contenir des agents scorifiants en suspension, est essen tellement caractérisé en ce que, le convertisseur étant maintenu fixe en position sensiblement verticale, on souffle, en présence de matières scorifiantes, la quantité quasi-totale d'oxygène nécessaire à ltopEration d'affinage, le débit étant compris entre 2,5 et 4 Nm3 par minute et par tonne de métal liquide, en ce que l'on met ensuite le convertisseur en rotation autour de son axe longi tudinal, placé en position sensiblement inclinée sur la verticale, ladite rota tion durant de 1 à 4 minutes, jusqu'à ce que la teneur en C du métal soit cos- prise entre 0,03% et 0,10% et sa teneur en P inférieure à o,08%, en ce que l'on procède ensuite à un décrassage du bain, puis alune opération dite "stabilisatrice" consistant en un soufflage d'oxygène (3 à 10 Nm3/tonne de métal) accos- pagné d'un apport de chaux (25 à 60 kg par tonne de métal) pendant une durée variant de 2 à 6 minutes, le convertisseur étant à ce moment en rotation autour de son axe longitudinal placé en position sensiblement inclinée sur la verticale. On a constaté que le procédé de la présente invention permet d'obtenir une scorie contenant plus de 14% de P205 et moins de 16% de Fe, c'est-à-dire ayant une valeur agronomique certaine. Par ailleurs, la teneur en P du métal coulé peut descendre jusqu'a 0,025% au panier. Suivant une variante avantageuse du procédé ci-dessus décrit, on répartit l'oxygène d'affinage de la façon suivante : 80% à 95% pendant la phase où le convertisseur est maintenu fixe en position sensiblement verticale, le solde pendant la courte phase de rotation précédant le décrassage. Cette variante permet d'obtenir un iaal à très faible teneur en P au crassage ( couinée ( Un avantage important de ce procédé consiste dans le fait qu'il permet d'exécuter des opérations d'affinage de fonte phosphoreuse dans un temps coaparable å celui des opérations d'affinage de fonte hématie (X35 minutes de cou lée à coulée), l'acier produit étant à basse teneur en phosphore et la scorie décrassee présentant une valeur économique certaine. Les vitesses de rotation auxquelles on soumet le convertisseur pendant ses périodes de rotation sont en général comprises entre 10 et 20 t/minute, ces indications n'ayant toutefois aucun caractère limitatif. Pour éviter toute confusion, il est précisé que dans le présent brevet, l'expression 'tqusutité totale d'oxygène nécessaire a l'opération d'affinage" se rapporte exclusivement a l'oxygène utilisé avant le décrassage, elle ne concerne donc pas l'oxygène utilisé en période "stabilisatrice". REVENDICATIONS L'invention a pour objet 1. Un procédé d'affinage de fonte phosphoreuse, suivant lequel on affine de la fonte phosphoreuse dans un convertisseur à fond plein pouvant tourner autour de son axe longitudinal, par insufflation par le haut d'oxygène dans le bain, ledit oxygène pouvant contenir des agents scorifiants en suspension, caractérisé en ce que le convertisseur étant maintenu fixe en position sensiblement verticale, on souffle en présence de matières scorifiantes la quantité quasi-totale d'oxygène nécessaire å l'opération d'affinage, le débit étant compris entre 2,5 et 4 Nz3 par minute et par tonne de métal liquide, en ce que l'on met ensuite le convertisseur en rotation autour de son axe longitudinal, place en position sensiblement inclinée sur la verticale, ladite rotation du rant de 1 à 4 minutes, jusqu'à ce que la teneur en C du métal soit comprise entre 0,03% et 0,10% et sa teneur en P inf'erieure à 0,08%, en ce que l'on procède ensuite à un décrassage du bain puis à une opération dite "stabilisatrice" consistant en un soufflage d'oxygène (3 à 10 Nm3/tonne de métal) accompagné d'un apport de chaux (25 à 60 kg/tonne de métal) pendant une durée variant de 2 à 6 minutes, le convertisseur étant à ce moment en rotation autour de son axe longitudinal placé en position sensiblement inclinée sur la verticale. 2. Un procédé suivant la revendication 1, caractérisé en ce qu'on répartit l'oxygène d'affinage de la façon suivante 80% à 95% pendant la phase où le convertisseur est maintenu fixe en position sensiblement verticale, le solde pendant la courte phase de rotation précédant le décrassage. 3. A titre de produit industriel nouveau, la fonte phosphoreuse obtenue à l'aide des procédés suivant les revendications 1 ou 2.